(57)【特許請求の範囲】
【請求項１】
（ａ）正極板と負極板とを有する極板群を電槽内に配置する工程、
（ｂ）前記電槽内に電解液を注液する工程、
（ｃ）前記電槽内の前記正極板と前記負極板との間に通電を行う工程、
を有し、
前記正極板と前記負極板との間の距離は、０．５ｍｍ以上１．３ｍｍ以下であり、
前記（ｂ）工程の間と、前記（ｃ）工程であって、前記正極板の正極活物質中のＰｂＯ２の割合が、６０質量％以上となるまでの間、前記電槽の温度を−５℃以上１５℃以下に、維持する、鉛蓄電池の製造方法。
【請求項２】
請求項１記載の鉛蓄電池の製造方法において、
前記（ｂ）工程は、−５℃以上１５℃以下の電解液を注入する工程である、鉛蓄電池の製造方法。
【請求項３】
請求項１または請求項２記載の鉛蓄電池の製造方法において、
前記（ｃ）工程は、前記（ｂ）工程の後、２時間以上３時間以内の間に行われる、鉛蓄電池の製造方法。
【発明の詳細な説明】
【技術分野】
【０００１】
本発明は、鉛蓄電池の製造方法、特に、鉛蓄電池の電槽化成工程に関するものである。
【背景技術】
【０００２】
鉛蓄電池は安価で信頼性の高い蓄電池として、フォークリフトなどの電動車や、自動車用バッテリなどとして、さまざまな用途に用いられている。
【０００３】
鉛蓄電池は、正極板に二酸化鉛、負極板に鉛、電解液に希硫酸を用いた充放電可能な２次電池である。
【０００４】
追って説明するように、正極板または負極板となる極板は、まず、未化成極板として製造され、その後、化成処理されることにより化成極板（正極板または負極板）となる。この化成方法としては、専用の化成槽を用いて化成極板を作製する方法と、未化成極板を組立てて極板群を作製し、この極板群を電槽に収容して、電槽内に電解液を注入して通電を行うことにより化成する方法（電槽化成）とがある。
【０００５】
前者の方法では、専用の化成槽を用いて化成を行う工程が必要になるため、後者の方法に比べて製造工程が多くなる。
【０００６】
そこで、近年では、構造的に電槽化成が困難な鉛蓄電池を除き、化成方法として電槽化成による方法が多く採用されている。
【０００７】
また、電槽化成においては、特許文献１に、内部短絡がなくサイクル寿命の長い制御弁式鉛蓄電池が開示され、電槽化成時の電池温度を、３０〜４５℃に抑えることが記載されている。
【先行技術文献】
【特許文献】
【０００８】
【特許文献１】特開２０１２−１６９０８９号公報
【発明の概要】
【発明が解決しようとする課題】
【０００９】
正極板と負極板との最短距離が短い鉛蓄電池における電槽化成においては、電解液濃度が低く、且つ、電解液温度が高いと、正負極の硫酸鉛の一部が、電解液中やセパレータ孔内にＰｂ２＋として多量に溶出し、浸透短絡が発生し易くなる。
【００１０】
前述した特許文献１では、正極板と負極板との距離が短くなると、短絡が増加するとの記載があり、この距離を近づけ過ぎないために、極板群を４０〜１００ｋＰａの群圧で電槽内に収納しているが、現実問題として、正極板と負極板との最短距離が、０．５〜１．３ｍｍの極板群に対する対応については、記載されていない。
【００１１】
そこで、本発明の目的は、正極板と負極板との最短距離が、０．５〜１．３ｍｍの極板群であっても、浸透短絡を抑制し、特性の良好な鉛蓄電池の製造方法を提供することにある。
【００１２】
本発明の前記ならびにその他の目的と新規な特徴は、本明細書の記述および添付図面から明らかになるであろう。
【課題を解決するための手段】
【００１３】
本願において開示される発明のうち、代表的なものを簡単に説明すれば以下のとおりである。
【００１４】
本願において開示される発明のうち、代表的な鉛蓄電池の製造方法は、（ａ）正極板と負極板とを有する極板群を電槽内に配置する工程、（ｂ）上記電槽内に電解液を注液する工程、（ｃ）上記電槽内の上記正極板と上記負極板との間に通電を行う工程、を有する。そして、上記正極板と上記負極板との間の距離は、０．５ｍｍ以上１．３ｍｍ以下である。また、上記（ｂ）工程の間と、上記（ｃ）工程であって、上記正極板の正極活物質中のＰｂＯ２の割合が、６０質量％以上となるまでの間、上記電槽の温度を−５℃以上１５℃以下に、維持する。
【発明の効果】
【００１５】
本願において開示される発明のうち、代表的なものによって得られる効果を簡単に説明すれば以下のとおりである。
【００１６】
本願において開示される発明のうち、代表的な鉛蓄電池の製造方法によれば、正極板と負極板との最短距離が、０．５〜１．３ｍｍの極板群であっても、浸透短絡を抑制し、特性の良好な鉛蓄電池を製造することができる。
【図面の簡単な説明】
【００１７】
【図１】本実施の形態の鉛蓄電池の一部破断斜視図である。
【図２】本実施の形態の鉛蓄電池の極板群の構成を示す斜視図である。
【図３】未化成状態の正極板または負極板の製造方法を示す模式図である。
【図４】正極板と負極板とリテーナとの関係を示す模式的な断面図である。
【発明を実施するための形態】
【００１８】
（実施の形態）
＜鉛蓄電池の構成および製造方法＞
図１は、本実施の形態の鉛蓄電池の一部破断斜視図である。図２は、本実施の形態の鉛蓄電池の極板群の構成を示す斜視図である。
【００１９】
図１に示す鉛蓄電池は、電槽１０および蓋体２０を有する。電槽１０の中には、極板群３０が配置されている。極板群３０は、図１および図２に示すように、複数の正極板３１と複数の負極板３３とを有する。正極板３１と負極板３３とは交互に配置され、これらの間には、リテーナ３５が配置されている。また、電槽１０の中には、電解液が注入されている。この電解液は、正極板３１、負極板３３およびリテーナ３５に含浸されている。
【００２０】
正極板３１の端部には、正極耳部３１ａが設けられている。また、負極板３３の端部には負極耳部３３ａが設けられている。
【００２１】
正極板３１は正極耳部３１ａを介して、正極ストラップ部３１ｂと接続されている。また、負極板３３は負極耳部３３ａを介して負極ストラップ部３３ｂと接続されている。正極ストラップ部３１ｂは、正極柱と接続され、負極ストラップ部３３ｂは、負極柱と接続されている。正極柱の一部と負極柱の一部は、それぞれ蓋体２０の表面に、正極端子ＰＴ、負極端子ＮＴとして露出している。また、蓋体２０には、制御弁４０が設けられている。
【００２２】
このように、鉛蓄電池は、電槽１０の内部に、リテーナ３５を介して正極板３１と負極板３３とを交互に積層させた極板群３０を、電解液である希硫酸に浸漬するように配置させたものを用いることができる。
【００２３】
（電槽）
電槽１０は、上面が開放されていれば、特にその形状を限定されるものではなく、立方体、直方体、多角柱、多角錐、円筒、円錐、楕円筒、楕円錐等とすることができる。但し、成形性および搬送時の無効空間を減らせることから、立方体または直方体形状とすることが好ましい。
【００２４】
電槽１０の材質は、鉛蓄電池の特性を低下させない限り、特に制限されるものではない。具体的には、ポリプロピレン、ＡＢＳ等を用いることができる。中でも、ポリプロピレンよりも高い耐熱温度を有しているＡＢＳを用いることが好ましい。ＡＢＳは、アクリロニトリル（Acrylonitrile）、ブタジエン（Butadiene）、スチレン（Styrene）共重合合成樹脂である。
【００２５】
（蓋体）
蓋体２０は、先に述べた電槽１０の開放された上面を覆うものであれば、特に制限されるものではなく、材質についても、電槽１０と同じでも、異なるものでもよい。但し、蓋体２０の熱膨張係数は、加熱された際の変形による、蓋体２０の脱落が発生しないように、電槽１０の熱膨張係数と同程度であることが好ましい。このため、蓋体２０として、電槽１０と同様の材質を用いることが好ましい。
【００２６】
（極板群）
極板群３０は、前述したように、複数の正極板３１と、複数の負極板３３と、複数のリテーナ３５とを有する。
【００２７】
１．正極板および負極板
正極板３１および負極板３３は、格子基板に活物質を保持させたものを用いることができる。
【００２８】
格子基板としては、鋳造格子基板またはエキスパンド格子基板を用いることができる。格子基板の材質は、主原料を鉛とするもので、これに合金材質として、スズ、カルシウム、アンチモン等を用いることができる。特に、鉛にカルシウムおよびスズを添加したものを用いることが好ましい。カルシウムの添加により、自己放電の割合を減少させることができる。また、カルシウムを添加した際の課題である、集電体の腐食の起こり易さを、スズの添加により抑制することができる。
【００２９】
格子基板へ活物質を保持させる方法としては、図３に示すように、格子基板にペースト状活物質を塗布し、格子基板の両面（格子内を含む）に、ペースト状活物質を充填し、その後、乾燥させる。図３は、未化成状態の正極板または負極板の製造方法を示す模式図である。
【００３０】
このペースト状活物質の調製は、特に限定されるものではないが、一酸化鉛を主成分とする鉛粉、水、硫酸等（正極、負極の特性に合わせてカットファイバ、炭素粉末、リグニン、硫酸バリウム、鉛丹等の添加物を加える場合もある）を混練して作製するのが好ましい。また、ペースト状活物質の格子基板への充填量は、格子が完全に隠れれば問題はない。充填後の厚みが、格子の最外部分の枠骨の厚み以上となるまでペースト状活物質を充填するのが望ましい。
【００３１】
２．リテーナ
リテーナ（セパレータ）３５は、正極板３１と負極板３３との間に介在し、正極と負極との短絡を阻止する。リテーナ３５の材料としては、正極板３１と負極板３３との短絡を阻止できる材料であれば、特に限定されるものではないが、例えば、ポリエチレン、ガラス不織布、ポリプロピレン、およびこれらの混織物等を、リテーナ３５として用いることができる。
【００３２】
３．極板群
極板群３０は、例えば、リテーナ３５を介して正極板３１と負極板３３を交互に積層配置したものである。積層数に制限はない（図２参照）。
【００３３】
極板群中の複数の正極板３１は、所定の枚数ごとに耳部を介してストラップ部と溶接される。また、極板群中の複数の負極板３３は、所定の枚数ごとに耳部を介してストラップ部と溶接される。同極板同士を溶接した極板群３０は、電槽１０内に挿入される。なお、所定枚数の同極板同士を溶接した単位極板群を作成し、電槽１０内を仕切壁により区画した各部屋（セル）毎に挿入してもよい。
【００３４】
４．正極板と負極板との最短距離
正極板３１と負極板３３との最短距離は、前述したリテーナ３５を介して積層配置される正極板３１と負極板３３との極板間距離の中で、最も短い部分を意味する。例えば、平板状の正極板３１および負極板３３を用いて平行積層させた場合には、正極板３１の上面から負極板３３の対向面へ仮想垂線を引いた際の仮想垂線の長さとなる。
【００３５】
図４は、正極板と負極板とリテーナとの関係を示す模式的な断面図である。図４に示すように、正極板３１と負極板３３とを、リテーナ３５を介在させて平行に積層した場合、正極板３１と負極板３３との距離（最短距離）Ｄは、正極板３１がなす平面から負極板３３がなす平面へと垂線を引いた距離となる。
【００３６】
なお、正極板３１と負極板３３とが、平行に積層されていない場合、例えば、正極板３１、負極板３３およびリテーナ（セパレータ）３５を捲回した場合などは、両極板の最も接近した部分の距離が最短距離となる。
【００３７】
ここで、本実施の形態においては、正極板３１と負極板３３との最短距離が、０．５〜１．３ｍｍの極板群３０を対象とする。正極板３１と負極板３３との最短距離が、０．５ｍｍ未満ではリテーナ３５の強度が不足してしまうため、リテーナ３５の破損等により、物理的な短絡が生じやすくなる。一方、正極板３１と負極板３３との最短距離が、１．３ｍｍを超える場合は、極板群３０が厚くなる。正極板３１と負極板３３との最短距離を、０．５〜１．３ｍｍとすることで、リテーナ３５の強度を確保しつつ、極板群３０を薄くでき、電池容量を大きくすることができる。
【００３８】
但し、正極板３１と負極板３３との最短距離を、０．５〜１．３ｍｍとした場合、電槽化成時において、浸透短絡が発生しやすくなる。このため、後述するように、電槽１０の温度を調整することにより、浸透短絡を阻止することができる。
【００３９】
５．鉛蓄電池の雰囲気温度
本実施の形態において、鉛蓄電池の雰囲気温度とは、図１に示す電槽１０の周辺の温度を意味する。より具体的には、鉛蓄電池近辺が配置されている空間であって鉛蓄電池に近い部分の空間温度を意味する。
【００４０】
雰囲気温度が変動し易い場合には、鉛蓄電池の周囲に壁を設けてもよい。この壁により壁で囲まれた空間内を恒温化することができる。
【００４１】
（電解液）
電解液は、特に限定されるものでないが、硫酸を精製水で希釈し、濃度約３０質量％前後に調合したものを、電池容量・寿命等を考慮した適正な濃度に調整して、注液するのが好ましい。電解液の特性に合わせて、硫酸マグネシウム、シリカゲル等の添加剤を加える場合もある。
【００４２】
電解液を注液する際の液温は、鉛蓄電池の雰囲気温度を−５〜１５℃とすることができるのであれば、特に限定されるものではないが、この温度を維持し易いことから、−５〜１５℃とすることが好ましい。
【００４３】
（電槽化成）
前述したように、正極板３１および負極板３３は、格子基板に活物質を保持させたものを用いる。例えば、エキスパンド格子基板にペースト状活物質を塗布し、格子基板の両面（格子内を含む）に、ペースト状活物質を充填し、その後、乾燥させる（図３参照）。このペースト状活物質は、例えば、一酸化鉛を主成分とする鉛粉、水、硫酸等を混練したものである。
【００４４】
このようにして形成された正極板３１および負極板３３は、未化成の状態である。このような正極板３１および負極板３３を上記極板群３０として組立て、電槽１０内に挿入し、蓋体２０を装着して、正極端子ＰＴ及び負極端子ＮＴと蓋体２０を封口し、電解液を注入後、通電（電槽化成）する。このような化成処理により化成極板（正極板（ＰｂＯ２）または負極板（Ｐｂ））となる。電槽化成の工程は、電解液の注入後の通電工程よりなる。
【００４５】
一般的には、電槽化成は発熱による電解液の温度上昇を防止するために水槽や気槽中で行われる。
【００４６】
本実施の形態においては、この電槽化成を行う際に、鉛蓄電池の雰囲気温度が−５〜１５℃の状態を、電解液の注液の間、および通電によって正極活物質であるＰｂＯ２の割合が正極活物質内で６０質量％以上となるまでの間、維持させる。
【００４７】
これは、正極活物質であるＰｂＯ２の割合が正極活物質内で６０質量％以上となると、電解液濃度が高くなるため、硫酸鉛の一部が、電解液中やリテーナ孔内にＰｂ２＋として多量に溶出し、浸透短絡が生じるためである。
【００４８】
また、電槽化成は、通電を、電槽内に電解液を注入してから、２〜３時間後に行うことで、より一層短絡を阻止することができる。
【実施例】
【００４９】
以下、実施例について、詳細に述べる。
【００５０】
［鉛蓄電池の作製］
作製した鉛蓄電池は、後述する鉛蓄電池（Ａ）〜（Ｆ）で、極板間の最短距離を０．５〜１．５ｍｍで変化させた。鉛蓄電池（Ｇ）〜（Ｉ）で、電解液の注液の間、および通電によって正極活物質であるＰｂＯ２の割合が正極活物質内で６０質量％以上となるまでの間、維持させる、鉛蓄電池の雰囲気温度を−５〜２５℃で変化させた。鉛蓄電池（Ｊ）〜（Ｌ）で、鉛蓄電池の雰囲気温度が−５〜１５℃の状態を、電解液の注液の間、および通電によって正極活物質であるＰｂＯ２の割合が正極活物質内で所定の割合を超えるまでの間維持させる、この所定の割合を変化させた。鉛蓄電池（Ｍ）〜（Ｏ）で、注液時の電解液温度を−５〜２５℃で変化させた。鉛蓄電池（Ｐ）〜（Ｓ）で、電槽内に電解液を注入してから、通電が行われるまでの放置時間を０〜４時間で変化させた。実施例１〜５および比較例１の極板間距離を表１に、実施例３、６、７および比較例２の鉛蓄電池の雰囲気温度を表２に、実施例３、８および比較例３、４のＰｂＯ２の割合を表３に、実施例３、９〜１１の注液時の電解液温度を表４に、実施例３、１２〜１５の電槽内に電解液を注入してから、通電が行われるまでの放置時間を表５に示した。
【００５１】
［通電によるＰｂＯ２の割合］
通電によって正極活物質内で生成されるＰｂＯ２の割合は、通電時間が長くなるにつれ大きくなり、化成終了時において正極活物質量に対して約９０質量％に達すると考えられる。ＰｂＯ２の割合が正極活物質内で所定の割合以上となるまでの間、鉛蓄電池の雰囲気温度を所定の範囲内に維持させる時間は、ＰｂＯ２が所定割合生成されるのに必要な通電時間の関係から求めた。
【００５２】
＜鉛蓄電池（Ａ）＞
鉛蓄電池（Ａ）は、極板間の最短距離が０．５ｍｍ、鉛蓄電池の雰囲気温度が、注液時から、通電により、正極活物質であるＰｂＯ２の割合が６０質量％以上となるまでの間、５℃に維持、注液時の電解液温度を５℃、注液後、通電が行われるまでの放置時間を２時間とするように作製した。
【００５３】
＜鉛蓄電池（Ｂ）＞
鉛蓄電池（Ｂ）は、極板間の最短距離を０．７ｍｍとする以外は、鉛蓄電池（Ａ）と同様の条件で作製した。
【００５４】
＜鉛蓄電池（Ｃ）＞
鉛蓄電池（Ｃ）は、極板間の最短距離を０．９ｍｍとする以外は、鉛蓄電池（Ａ）と同様の条件で作製した。
【００５５】
＜鉛蓄電池（Ｄ）＞
鉛蓄電池（Ｄ）は、極板間の最短距離を１．１ｍｍとする以外は、鉛蓄電池（Ａ）と同様の条件で作製した。
【００５６】
＜鉛蓄電池（Ｅ）＞
鉛蓄電池（Ｅ）は、極板間の最短距離を１．３ｍｍとする以外は、鉛蓄電池（Ａ）と同様の条件で作製した。
【００５７】
＜鉛蓄電池（Ｆ）＞
鉛蓄電池（Ｆ）は、極板間の最短距離を１．５ｍｍとする以外は、鉛蓄電池（Ａ）と同様の条件で作製した。
【００５８】
＜鉛蓄電池（Ｇ）＞
鉛蓄電池（Ｇ）は、鉛蓄電池の雰囲気温度が、注液時から、通電により、正極活物質であるＰｂＯ２の割合が６０質量％以上となるまでの間、−５℃に維持する以外は、鉛蓄電池（Ｃ）と同様の条件で作製した。
【００５９】
＜鉛蓄電池（Ｈ）＞
鉛蓄電池（Ｈ）は、鉛蓄電池の雰囲気温度が、注液時から、通電により、正極活物質であるＰｂＯ２の割合が６０質量％以上となるまでの間、１５℃に維持する以外は、鉛蓄電池（Ｃ）と同様の条件で作製した。
【００６０】
＜鉛蓄電池（Ｉ）＞
鉛蓄電池（Ｉ）は、鉛蓄電池の雰囲気温度が、注液時から、通電により、正極活物質であるＰｂＯ２の割合が６０質量％以上となるまでの間、２５℃に維持する以外は、鉛蓄電池（Ｃ）と同様の条件で作製した。
【００６１】
＜鉛蓄電池（Ｊ）＞
鉛蓄電池（Ｊ）は、注液時から、通電により、正極活物質であるＰｂＯ２の割合が９０質量％以上となるまでの間、鉛蓄電池の雰囲気温度を５℃に維持する以外は、鉛蓄電池（Ｃ）と同様の条件で作製した。
【００６２】
＜鉛蓄電池（Ｋ）＞
鉛蓄電池（Ｋ）は、雰囲気温度を維持するＰｂＯ２の割合を０質量％とする以外は、鉛蓄電池（Ｃ）と同様の条件で作製した。
【００６３】
＜鉛蓄電池（Ｌ）＞
鉛蓄電池（Ｌ）は、雰囲気温度を維持するＰｂＯ２の割合を３０質量％以上とする以外は、鉛蓄電池（Ｃ）と同様の条件で作製した。
【００６４】
＜鉛蓄電池（Ｍ）＞
鉛蓄電池（Ｍ）は、注液時の電解液温度を−５℃とする以外は鉛蓄電池（Ｃ）と同様の条件で作製した。
【００６５】
＜鉛蓄電池（Ｎ）＞
鉛蓄電池（Ｎ）は、注液時の電解液温度を１５℃とする以外は、鉛蓄電池（Ｃ）と同様の条件で作製した。
【００６６】
＜鉛蓄電池（Ｏ）＞
鉛蓄電池（Ｏ）は、注液時の電解液温度を２５℃とする以外は、鉛蓄電池（Ｃ）と同様の条件で作製した。
【００６７】
＜鉛蓄電池（Ｐ）＞
鉛蓄電池（Ｐ）は、注液後、通電が行われるまでの放置時間を３時間とする以外は鉛蓄電池（Ｃ）と同様の条件で作製した。
【００６８】
＜鉛蓄電池（Ｑ）＞
鉛蓄電池（Ｑ）は、注液後、すぐに通電を開始する以外は鉛蓄電池（Ｃ）と同様の条件で作製した。
【００６９】
＜鉛蓄電池（Ｒ）＞
鉛蓄電池（Ｒ）は、注液後、通電が行われるまでの放置時間を１時間とする以外は鉛蓄電池（Ｃ）と同様の条件で作製した。
【００７０】
＜鉛蓄電池（Ｓ）＞
鉛蓄電池（Ｓ）は、注液後、通電が行われるまでの放置時間を４時間とする以外は鉛蓄電池（Ｃ）と同様の条件で作製した。
【００７１】
【表１】
0006459699.tif 000002
【００７２】
【表２】
0006459699.tif 000003
【００７３】
【表３】
0006459699.tif 000004
【００７４】
【表４】
0006459699.tif 000005
【００７５】
【表５】
0006459699.tif 000006
【００７６】
＜鉛蓄電池の短絡数＞
鉛蓄電池の短絡数は、実施例１〜１５および、比較例１〜４の鉛蓄電池を用いて、電槽化成終了後、それぞれ１０個解体し、浸透短絡が発生している個数を確認した。
【００７７】
評価結果を、下記表６に示す。
【００７８】
評価は、浸透短絡を起こした個数が０であったものを「○」、１〜２個であったものを「△」、３個以上であったものを「×」として評価した。
【００７９】
結果は、実施例１〜１０、１２について「○」の評価であったが、実施例１１、１３〜１５および、比較例２、４においては「△」、比較例３は「×」の評価であった。
【００８０】
即ち、表２に示す、雰囲気温度を２５℃にした例では、短絡が多く発生したものの、−５〜１５℃に調整した例では短絡が発生しなかった。
【００８１】
表３に示す、ＰｂＯ２の割合（正極活物質中のＰｂＯ２の割合）を変化させたものでは、ＰｂＯ２の割合が正極活物質内で６０質量％未満のものでは、短絡が多く発生したものの、６０質量％以上にて短絡が発生しなかった。
【００８２】
表４に示す、注液時の電解液温度を変化させたものでは、電解液温度を２５℃としたものに比べ、−５〜１５℃にしたものの方が、短絡が発生しにくいことが判明した。
【００８３】
表５に示す、注液後の放置時間を変化させたものでは、放置時間を２〜３時間としたものが、それ以外の放置時間としたものに比べ、短絡が発生しにくいことが判明した。
【００８４】
尚、比較例１に示すものは、浸透短絡を起こしていないが、これは、極板間の最短距離が１．５ｍｍあるものであり、本明細書にて先に述べているように、そもそも浸透短絡が発生しにくいものである。
【００８５】
本発明は、浸透短絡が発生し易い、極板間の距離が１．３ｍｍ以下であるものを対象としている。
【００８６】
【表６】
0006459699.tif 000007
【００８７】
以上の結果より、正極板と負極板との最短距離が、０．５〜１．３ｍｍの範囲に調整された極板群を有する鉛蓄電池において、電槽化成による浸透短絡を防止する製造方法としては、鉛蓄電池の雰囲気温度が−５〜１５℃の状態を、電解液の注液の間、および通電によって正極活物質であるＰｂＯ２の割合が正極活物質に対し６０質量％以上となるまでの間、維持し、注液時の電解液温度が−５〜１５℃、注液後の放置時間が２時間以上３時間以内の条件を用いることが、最も好ましいことが理解できる。
【００８８】
以上、本発明者によってなされた発明をその実施の形態および実施例に基づき具体的に説明したが、本発明は上記実施の形態および実施例に限定されるものではなく、その要旨を逸脱しない範囲で種々変更可能である。
【産業上の利用可能性】
【００８９】
本発明は、鉛蓄電池に適用して有効である。
【符号の説明】
【００９０】
１０  電槽
２０  蓋体
３０  極板群
３１  正極板
３１ａ  正極耳部
３３  負極板
３３ａ  負極耳部
３５  リテーナ
４０  制御弁
Ｄ  距離
ＮＴ  負極端子
ＰＴ  正極端子
【図１】
0006459699.tif 000008
【図２】
0006459699.tif 000009
【図３】
0006459699.tif 000010
【図４】
0006459699.tif 000011